(57)【要約】【課題】特に電子レンジ高周波適正性に優れ、かつ電子レンジ対応食器に要求される全体的な諸特性を満足する電子レンジ対応食器用メラミン樹脂組成物を提供する。【解決手段】メラミン樹脂と補強材を含有する電子レンジ対応食器用メラミン樹脂組成物において、樹脂成分として組成物全量に対して４〜３５質量％の高靭性メラミン樹脂を含有し、かつ補強材として組成物全量に対して７〜３５質量％のポリテトラフルオロエチレン樹脂を含有することを特徴としている。【選択図】なし【特許請求の範囲】
【請求項１】
メラミン樹脂と補強材を含有する電子レンジ対応食器用メラミン樹脂組成物において、樹脂成分として組成物全量に対して４〜３５質量％の高靭性メラミン樹脂を含有し、かつ補強材として組成物全量に対して７〜３５質量％のポリテトラフルオロエチレン樹脂を含有することを特徴とする電子レンジ対応食器用メラミン樹脂組成物。
【発明の詳細な説明】
【技術分野】
【０００１】
本発明は、電子レンジによる加熱に対応可能な食器を製造するための成形材料として用いられるメラミン樹脂組成物に関する。
【背景技術】
【０００２】
電子レンジに使用する食品容器を製造するにあたって、陶器やポリエチレンテレフタレート（ＰＥＴ）樹脂が代表的な材料として用いられている。しかし、陶器は破損しやすく、またＰＥＴ樹脂成形材料は着色しにくいといった欠点を有している。
【０００３】
一方、上記のような欠点がない材料として、メラミン樹脂が知られている。この成形材料は硬度が大きく、着色が自由にできるほか、耐水性や耐薬品性などに優れており、食器用として好適に用いることができる。
【０００４】
従来、食器を製造するためのメラミン樹脂成形材料として、補強材として粉末パルプを配合したものが用いられてきた（特許文献１）。
【０００５】
その他、特許文献２には、粉末パルプに代えて補強材に綿粉を用いた技術が提案されている。
【先行技術文献】
【特許文献】
【０００６】
【特許文献１】特開２０００−１２９０８３号公報
【特許文献２】特許第３８１５３４６号公報
【発明の概要】
【発明が解決しようとする課題】
【０００７】
しかしながら、従来のメラミン樹脂成形材料から成形された食器は、メラミン樹脂の比率が多いために（例えば７０〜７５質量％）、耐熱性が不足し、電子レンジでの加熱に対する耐久性が低く、クラックが発生する恐れがある。
【０００８】
そこで、粉末パルプを増量してメラミン樹脂の比率を下げる方法も考えられるが、粉末パルプ自体が水分を吸収し易く、電子レンジで加熱する際、この水分が加熱されて蒸発し、却ってクラックを生じるという現象が起こってしまう。
【０００９】
特許文献２では綿粉を使用することでこれらの問題点の解決を試みているが、電子レンジ高周波適正性などの耐久性を特に含む全体的な特性を満足する新規な材料が求められている。
【００１０】
本発明は、以上の通りの事情に鑑みてなされたものであり、特に電子レンジ高周波適正性に優れ、かつ電子レンジ対応食器に要求される全体的な諸特性を満足する電子レンジ対応食器用メラミン樹脂組成物を提供することを課題としている。
【課題を解決するための手段】
【００１１】
上記の課題を解決するために、本発明の電子レンジ対応食器用メラミン樹脂組成物は、メラミン樹脂と補強材を含有する電子レンジ対応食器用メラミン樹脂組成物において、樹脂成分として組成物全量に対して４〜３５質量％の高靭性メラミン樹脂を含有し、かつ補強材として組成物全量に対して７〜３５質量％のポリテトラフルオロエチレン樹脂を含有することを特徴としている。
【発明の効果】
【００１２】
本発明の電子レンジ対応食器用メラミン樹脂組成物によれば、電子レンジ対応食器に要求される全体的な諸特性を満足することができる。
【発明を実施するための形態】
【００１３】
以下に、本発明について詳細に説明する。
【００１４】
本発明の電子レンジ対応食器用メラミン樹脂組成物に使用されるメラミン樹脂としては、特に限定されるものではないが、例えば、メチロール化メラミン樹脂、メチロール化メラミン−フェノール共縮合樹脂、メチロール化メラミン−ユリア共縮合樹脂、メチロール化メラミン−エポキシ共縮合樹脂等の、トリアジン類とホルムアルデヒド類等を共縮合して得られる合成樹脂を用いることができる。具体的には、粉末状メラミンホルムアルデヒド縮重合樹脂（パナソニック（株）社製「ＣＰ９０１２」等）などを用いることができる。
【００１５】
メラミン樹脂の含有量は、電子レンジ対応食器用メラミン樹脂組成物の全量に対して７〜５０質量％の範囲内が好ましい。この範囲内であると、成形品中に残留する未反応のメラミン樹脂の含有量を減少させることができ、この成形品を電子レンジによって加熱した場合に縮合水の発生を抑制することが可能となり、縮合水に起因するクラックの発生を防止することができる。
【００１６】
本発明の電子レンジ対応食器用メラミン樹脂組成物には、樹脂成分として高靭性メラミン樹脂を含有する。高靭性メラミン樹脂を配合することで、電子レンジ高周波適正性を向上させることができる。特に、ポリテトラフルオロエチレン樹脂を配合することによって電子レンジ高周波適正性、耐熱性、電子レンジ耐久性などが向上するのに加えて、高靭性メラミン樹脂配合することによって、電子レンジ高周波適正性がさらに向上し、成形品成形性も満足し、かつ臭気、味、色の問題も生じることもない。
【００１７】
高靭性メラミン樹脂とは、メラミン（Ｍ）とホルムアルデヒド（Ｆ）のモル比（Ｆ／Ｍ）が１．５〜１．７の条件で、中性ないし弱アルカリ下において反応させて得られる樹脂である。具体的には、パナソニック（株）製の「高靭性メラミン樹脂」などを用いることができる。
【００１８】
高靭性メラミン樹脂の含有量は、電子レンジ対応食器用メラミン樹脂組成物の全量に対して４〜３５質量％の範囲内である。この範囲内であると、電子レンジ高周波適正性を向上させることができ、成形品成形性も満足し、かつ臭気、味、色の問題も生じることもない。
【００１９】
本発明において補強材としては、ポリテトラフルオロエチレン樹脂が配合される。ポリテトラフルオロエチレン樹脂を配合することで、電子レンジ高周波適正性を大きく向上させることができる。その他、耐熱性、電子レンジ耐久性などが向上する。
【００２０】
ポリテトラフルオロエチレン樹脂は、特に限定されないが、例えば、平均粒径２０〜５０μｍ、溶融粘度１０10〜１０11poise（３８０℃）のパウダーを用いることができる。
【００２１】
ポリテトラフルオロエチレン樹脂の含有量は、電子レンジ対応食器用メラミン樹脂組成物の全量に対して７〜３５質量％の範囲内である。この範囲内であると、電子レンジ高周波適正性を大きく向上させることができ、耐熱性、電子レンジ耐久性なども向上する。
【００２２】
本発明の電子レンジ対応食器用メラミン樹脂組成物には、本発明の効果を損なわない範囲内において、さらに他の成分を配合することができる。このような他の成分としては、例えば、メラミン粉砕物などの有機充填剤、硫酸バリウムなどの無機充填剤、無水フタル酸などの硬化剤、ステアリン酸、ステアリン酸亜鉛、モンタン酸、カルボキシル基含有ポリオレフィンなどの離型剤、可塑剤、着色剤などが挙げられる。
【００２３】
本発明の電子レンジ対応食器用メラミン樹脂組成物は、次のようにして調製することができる。まず、上記のメラミン樹脂、補強材、および他の成分を配合し、これをボールミルで均一に粉砕して混合する。次に、この混合物をロールを用いてシート化し、得られたシートを粉砕することによって、粒状の電子レンジ対応食器用メラミン樹脂組成物を調製することができる。あるいは、上記混合物をニーダーやロールで加熱、混練した後に冷却固化し、得られた固化物を粉砕することによって、粉粒状の電子レンジ対応食器用メラミン樹脂組成物を調製することができる。
【００２４】
上記のように調製した電子レンジ対応食器用メラミン樹脂組成物を圧縮成形などの方法で成形することによって、電子レンジによる加熱に対応可能な食器を製造することができる。
【実施例】
【００２５】
以下に、実施例により本発明をさらに詳しく説明するが、本発明はこれらの実施例に何ら限定されるものではない。なお、表１に示す配合量は質量部を表す。
【００２６】
メラミン樹脂（メラミンホルムアルデヒド縮重合樹脂、パナソニック（株）製「ＣＰ９０１２」）、有機充填剤（メラミン粉砕物、メラミン樹脂成形材料の成形品や成形時に発生するランナー、スプール、成形バリを粉砕することで調製したもの）、高靭性メラミン樹脂（パナソニック（株）製「高靭性メラミン樹脂」）、ＰＴＦＥ樹脂（ダイキン工業（株）製「ポリフロンパウダー」）、硫酸バリウム（堺化学工業（株）製）、硬化剤（無水フタル酸、東邦化学工業（株）製）、離型剤（ステアリン酸亜鉛）、可塑剤を表１に示す配合量で配合し、これをボールミルで２時間均一に粉砕して混合した。
【００２７】
なお、比較例１ではＰＴＦＥ樹脂を配合せず、比較例３では高靭性メラミン樹脂を配合しなかった。
【００２８】
次に、この混合物をニーダーで加熱、混練した後に冷却固化し、この固化物を粉砕機で所定粒度に粉砕することによって、実施例および比較例の電子レンジ対応食器用メラミン樹脂組成物を調製した。
【００２９】
そして、電子レンジ対応食器用メラミン樹脂組成物をそれぞれ温度１６０℃、圧力２０ＭＰａ、成形時間９０分の条件で圧縮成形することによって、成形品として直径１２０ｍｍの皿を製造し、この皿を評価用テストピースとした。
【００３０】
なお、成形時において、外観に異常が見られないものを「○」、未充填などの外観異常が見られるものを「×」として、電子レンジ対応食器用メラミン樹脂組成物の成形性を評価した。その結果を表１に示す。ＰＴＦＥ樹脂を多量に配合した比較例２のみ上記の皿を成形することができなかった。
【００３１】
次に、実施例および比較例の評価用テストピースについて、ＪＩＳ Ｓ ２０３３に規定する以下の試験を行った。各試験の結果を表１に示す。
（電子レンジ高周波適正性）
評価用テストピースを電子レンジに入れ、定格高周波出力１０００Ｗで２分間加熱した後に取り出し、２３±５℃になるまで放冷する、という操作を繰り返した。そして、試験後の評価用テストピースの外観を目視によって観察し、クラックおよび変色の有無を調べた。表１において外観の変色については、評価用テストピースの表面にクラックおよび変色がみられなかったものを「○」、クラックがみられたものを「×」としている。
（耐熱性）
予め１４０±３℃に設定した空気かくはん装置付き恒温槽に、スレート板の中央部に置いた評価用テストピースを、スレート板と共に入れ、１時間保持した後、スレート板を持って取り出し、そのまま２３±５℃になるまで放冷した。そして、試験後の評価用テストピースの外観を目視によって観察し、異常および変色の有無を調べた。表１の耐熱性の欄には、使用上欠点となる変色などの異常がみられる温度を示している。
（耐衝撃性）
評価用テストピースを、平らなコンクリート床上にほぼ水平に置いた厚さ３ｃｍ以上のかし板上に伏せ、鋼球を評価用テストピースのほぼ中央に向かって、２０〜３０ｃｍの高さから落下させることによって、ワレ等の破損が生じるか否かを調べた。表１の耐衝撃性の欄には、破損が生じる落下高さを示している。
（電子レンジ耐久性）
（ａ）所定のオリーブ油を評価用テストピースの容量の約５０％まで満たし、１６０℃になるまで電子レンジを用いて加熱する。
（ｂ）（ａ）によってオリーブ油が所定の温度に達したら、評価用テストピースを電子レンジから取り出し、これを−４０±３℃に設定された低温槽に直ちに入れ、所定の温度まで冷却する。
（ｃ）（ａ）および（ｂ）の操作を５回繰り返した。ただし、２回目以降は、（ｂ）によって冷却された状態から、（ａ）および（ｂ）の操作を繰り返した。
【００３２】
そして、（ａ）〜（ｃ）の操作後、評価用テストピースの外観を目視によって観察し、使用上欠点となる破損等の異常および変色の有無を調べた。表１のサイクル数の欄には、破損等の異常がみられる上記操作の繰り返し回数を示しており、また外観の変色については、変退色が３級以上であるものを「○」、変退色が３級未満であるものを「×」としている。
（臭気、味、色）
臭気と味の検査は、ＪＩＳ Ｓ ２０３３法に基づいて行なった。色の検査は目視によって行った。
【００３３】
評価結果を表１に示す。
【００３４】
【表１】
2015000121.tif 000002
【００３５】
表１より、樹脂成分として高靭性メラミン樹脂を配合し、かつ補強材としてポリテトラフルオロエチレン樹脂を配合した実施例１〜７は電子レンジ高周波適正性に優れ、他の電子レンジ対応食器に要求される全体的な諸特性も満足するものであった。
【００３６】
特に、ポリテトラフルオロエチレン樹脂を配合することで、電子レンジ高周波適正性を大きく向上させることができ、耐熱性、電子レンジ耐久性なども向上した。そして高靭性メラミン樹脂を併用すると、電子レンジ高周波適正性はさらに向上し、かつ成形品成形性と臭気、味、色も損なうことがなかった。